ФИЛЬТР ТВЕРДЫХ ЧАСТИЦ ВЫХЛОПНЫХ ГАЗОВ ДИЗЕЛЬНОГО ДВИГАТЕЛЯ С КАТАЛИТИЧЕСКИМ ПОКРЫТИЕМ, СПОСОБ ЕГО ИЗГОТОВЛЕНИЯ И ЕГО ПРИМЕНЕНИЕ

1. Фильтр твердых частиц для обработки выхлопных газов дизельных двигателей, имеющий впускную сторону и выпускную сторону для выхлопных газов и аксиальную длину, покрытый первым катализатором, который в качестве каталитически активных компонентов содержит металлы платиновой группы на материалах-носителях,
отличающийся тем, что материалы-носители для металлов платиновой группы выбраны из группы, состоящей из окиси алюминия, диоксида кремния, диоксида титана, двуокиси циркония, окиси церия и их смесей или смешанных оксидов, и что первый катализатор дополнительно содержит по меньшей мере один цеолит для накопления углеводородов, и что начиная от впускной стороны фильтр твердых частиц на части длины покрыт вторым катализатором, который не содержит цеолита.
2. Фильтр твердых частиц по п.1, отличающийся тем, что цеолиты выбраны из группы, состоящей из морденита, силикалита, Y-цеолита, ZSM-5-цеолита, бета-цеолита или их смесей, при этом цеолиты имеют молярное соотношение диоксида кремния к оксиду алюминия от 10 до 400.
3. Фильтр твердых частиц по п.2, отличающийся тем, что цеолиты заменены ионами переходных металлов.
4. Фильтр твердых частиц по п.3, отличающийся тем, что в качестве переходных металлов используются железо, медь или церий или их смеси.
5. Фильтр твердых частиц по п.2, отличающийся тем, что цеолиты находятся в H- или Na-форме и также каталитически активированы по меньшей мере одним металлом платиновой группы, при этом концентрация металлов платиновой группы составляет от 0,1 до 10 весовых процентов относительно общего веса цеолитов.
6. Фильтр твердых частиц по п.1, отличающийся тем, что оба катализатора содержат в качестве металлов платиновой группы платину и палладий в весовом соотношении от 1:10 до 20:1.
7. Фильтр твердых частиц по п.1, отличающийся тем, что весовое соотношение оксидов - носителей, включая элементы платиновой группы, к легированным цеолитам составляет в первом катализаторе от 0,1 до 10.
8. Фильтр твердых частиц по одному из предшествующих пунктов, отличающийся тем, что катализаторы в основном осаждены в порах фильтра твердых частиц.
9. Фильтр твердых частиц по п.1, отличающийся тем, что фильтр твердых частиц является стеновым проточным фильтром из керамического материала, стены которого имеют структуру с открытыми порами с пористостью от 40 до 80% и средним диаметром пор от 9 до 30 мкм.
10. Способ изготовления фильтра твердых частиц по одному из предшествующих пунктов, отличающийся тем, что оба катализатора наносят на фильтр твердых частиц в форме суспензионного покрытия.
11. Способ по п.10, отличающийся тем, что для покрытия каждого отдельного катализатора сначала изготавливают в каждом случае 2 суспензии, при этом одна суспензия содержит активированные металлами платиновой группы материалы-носители, а вторая суспензия содержит цеолиты, и обе суспензии перемалывают до среднего диаметра частиц менее 2 мкм и незадолго до нанесения покрытия на фильтр смешивают друг с другом в равномерную смесь.
12. Применение фильтра твердых частиц по одному из пп.1-9 для снижения содержания окиси углерода, углеводородов и частиц сажи в выхлопных газах дизельных двигателей.